(57)【要約】【課題】例えば緻密に編む場合であっても、編み目のとびや心材の飛び出しを抑制できるようにする。【解決手段】筐体材料３を、糸状の心材１と、心材の周囲を覆う樹脂膜２とを備え、心材の位置が偏心しており、樹脂膜が、心材を挟んで一方の側に厚膜部２Ａを有し、一方の側の反対側に薄膜部２Ｂを有するものとする。【選択図】図１
2018040067.tif 000002
【特許請求の範囲】
【請求項１】
糸状の心材と、
前記心材の周囲を覆う樹脂膜とを備え、
前記心材の位置は偏心しており、前記樹脂膜は、前記心材を挟んで一方の側に厚膜部を有し、前記一方の側の反対側に薄膜部を有することを特徴とする筐体材料。
【請求項２】
前記樹脂膜は、熱可塑性樹脂を含むことを特徴とする、請求項１に記載の筐体材料。
【請求項３】
前記樹脂膜の前記薄膜部は、第１熱可塑性樹脂からなり、
前記樹脂膜の前記厚膜部は、前記第１熱可塑性樹脂と前記第１熱可塑性樹脂よりも融点の高い第２熱可塑性樹脂又は熱硬化性樹脂とからなることを特徴とする、請求項１又は２に記載の筐体材料。
【請求項４】
前記心材は、炭素繊維、無機系繊維、有機系繊維又は金属繊維からなることを特徴とする、請求項１〜３のいずれか１項に記載の筐体材料。
【請求項５】
前記心材は、炭素繊維、無機系繊維、有機系繊維又は金属繊維の繊維束からなることを特徴とする、請求項１〜３のいずれか１項に記載の筐体材料。
【請求項６】
前記心材は、炭素繊維、無機系繊維、有機系繊維若しくは金属繊維のより線、又は、炭素繊維、無機系繊維、有機系繊維及び金属繊維の少なくとも２つを混合した混合より線からなることを特徴とする、請求項１〜３のいずれか１項に記載の筐体材料。
【請求項７】
糸状の心材と、前記心材の周囲を覆う樹脂膜とを備え、前記心材の位置は偏心しており、前記樹脂膜が、前記心材を挟んで一方の側に厚膜部を有し、前記一方の側の反対側に薄膜部を有する筐体材料で編まれた編み部と、
前記編み部に設けられ、電子部品を搭載する部品搭載部とを備えることを特徴とするウエアラブル筐体。
【請求項８】
糸状の心材の周囲を樹脂膜で覆う工程を含み、
前記樹脂膜で覆う工程において、前記心材の位置が偏心し、前記樹脂膜が、前記心材を挟んで一方の側に厚膜部を有し、前記一方の側の反対側に薄膜部を有するように、樹脂膜で前記糸状の心材の周囲を覆うことを特徴とする筐体材料の製造方法。
【請求項９】
前記樹脂膜で覆う工程において、第１熱可塑性樹脂を溶融状態とし、前記糸状の心材とともに前記第１熱可塑性樹脂よりも融点の高い第２熱可塑性樹脂又は熱硬化性樹脂を走行させて、前記糸状の心材及び前記第２熱可塑性樹脂又は熱硬化性樹脂の周囲を前記第１熱可塑性樹脂で覆って、前記薄膜部が前記第１熱可塑性樹脂からなり、前記厚膜部が前記第１熱可塑性樹脂及び前記第２熱可塑性樹脂又は熱硬化性樹脂からなる前記樹脂膜で前記糸状の心材の周囲を覆うことを特徴とする、請求項８に記載の筐体材料の製造方法。
【請求項１０】
糸状の心材と、前記心材の周囲を覆う樹脂膜とを備え、前記心材の位置は偏心しており、前記樹脂膜が、前記心材を挟んで一方の側に厚膜部を有し、前記一方の側の反対側に薄膜部を有する筐体材料を編んで編み部を形成する工程と、
前記編み部に、電子部品を搭載する部品搭載部を設ける工程とを含むことを特徴とするウエアラブル筐体の製造方法。
【請求項１１】
前記樹脂膜は、熱可塑性樹脂を含み、
前記部品搭載部を設ける工程において、前記編み部を部分的に加熱及び加圧して前記熱可塑性樹脂を平板状に成形し、前記編み部に前記部品搭載部を設けることを特徴とする、請求項１０に記載のウエアラブル筐体の製造方法。
【請求項１２】
前記編み部を形成する工程において、編み針で前記筐体材料を編む際に、前記編み針を前記薄膜部に接触させて前記筐体材料を引き出すことを特徴とする、請求項１０又は１１に記載のウエアラブル筐体の製造方法。
【発明の詳細な説明】
【技術分野】
【０００１】
本発明は、筐体材料及びその製造方法、ウエアラブル筐体及びその製造方法に関する。
【背景技術】
【０００２】
従来から、繊維強化プラスチック（ＦＲＰ：Fiber Reinforced Plastics）は、種々の用途で用いられている。
また、ＦＲＰの製造方法も、種々の方法が提案されている。
例えば、熱可塑性樹脂層で被覆した補強繊維糸条を、三次元繊維構造体に製織し、これを金型に入れて加熱・加圧し、冷却硬化させて、ＦＲＰ成形体を得ることが提案されている。
【０００３】
また、例えば、熱可塑性樹脂で被覆された繊維束を編織して得られた含浸糸布を熱プレスして繊維強化樹脂の成形体を得ることも提案されている。
【先行技術文献】
【特許文献】
【０００４】
【特許文献１】特開２０１３−１６３８７０号公報
【特許文献２】特開昭６３−６０７３８号公報
【発明の概要】
【発明が解決しようとする課題】
【０００５】
ところで、近年、ウエアラブル機器の開発が進められている。
例えばリストバンドや衣類などの編物に電子部品を搭載してウエアラブル機器とすることが考えられる。
この場合、ウエアラブル機器の筐体（ウエアラブル筐体）は、編み部と、電子部品を搭載する部品搭載部とを備えるものとなる。
【０００６】
そして、編み部を、例えば、繊維糸を樹脂糸でカバリングしたカバリング繊維糸で編まれたものとすることが考えられる。
しかしながら、カバリングしている樹脂糸から繊維糸が針状に飛び出して、人体に刺さってしまうおそれがあるため、好ましくない。
そこで、これを防止すべく、ウエアラブル筐体材料として心材を樹脂でコートした糸を用い、これを編んで編み部とすることが考えられる。
【０００７】
しかしながら、例えば１０ゲージ程度に緻密に編んで編み部を作製する場合、心材を樹脂でコートした糸を編み針で引っ掛けて引き出す際に、心材が開繊し、糸がつぶれ、編み目がとんで編み目を乱す場合がある。
また、例えば１５ゲージ程度にさらに緻密に編んで編み部を作製する場合、心材を樹脂でコートした糸を編み針で引っ掛けて引き出す際に、曲げで断裂し、心材が飛び出してしまう場合がある。
【０００８】
なお、ここでは、ウエアラブル筐体の編み部を緻密に編んで作製する場合の課題として説明しているが、例えばスマートフォンやタブレットなどのモバイル機器の筐体を、上述のような編物を基材として作製されるＦＲＰ成形体とする場合に、緻密に編んで編物を作製するときにも、同様の課題がある。
本発明は、例えば緻密に編む場合であっても、編み目のとびや心材の飛び出しを抑制できるようにすることを目的とする。
【課題を解決するための手段】
【０００９】
１つの態様では、筐体材料は、糸状の心材と、心材の周囲を覆う樹脂膜とを備え、心材の位置は偏心しており、樹脂膜は、心材を挟んで一方の側に厚膜部を有し、一方の側の反対側に薄膜部を有する。
１つの態様では、ウエアラブル筐体は、糸状の心材と、心材の周囲を覆う樹脂膜とを備え、心材の位置は偏心しており、樹脂膜が、心材を挟んで一方の側に厚膜部を有し、一方の側の反対側に薄膜部を有する筐体材料で編まれた編み部と、編み部に設けられ、電子部品を搭載する部品搭載部とを備える。
【００１０】
１つの態様では、筐体材料の製造方法は、糸状の心材の周囲を樹脂膜で覆う工程を含み、樹脂膜で覆う工程において、心材の位置が偏心し、樹脂膜が、心材を挟んで一方の側に厚膜部を有し、一方の側の反対側に薄膜部を有するように、樹脂膜で糸状の心材の周囲を覆う。
１つの態様では、ウエアラブル筐体の製造方法は、糸状の心材と、心材の周囲を覆う樹脂膜とを備え、心材の位置は偏心しており、樹脂膜が、心材を挟んで一方の側に厚膜部を有し、一方の側の反対側に薄膜部を有する筐体材料を編んで編み部を形成する工程と、編み部に、電子部品を搭載する部品搭載部を設ける工程とを含む。
【発明の効果】
【００１１】
１つの側面として、例えば緻密に編む場合であっても、編み目のとびや心材の飛び出しを抑制できるという効果を有する。
【図面の簡単な説明】
【００１２】
【図１】本実施形態にかかる筐体材料の構成例を示す模式図である。
【図２】本実施形態にかかる筐体材料の構成例を示す模式図である。
【図３】本実施形態にかかるウエアラブル筐体の構成例を示す模式図である。
【図４】本実施形態にかかるウエアラブル筐体の製造方法を説明するための模式図である。
【図５】本発明の課題を説明するための模式図である。
【発明を実施するための形態】
【００１３】
以下、図面により、本発明の実施の形態にかかる筐体材料及びその製造方法、ウエアラブル筐体及びその製造方法について、図１〜図５を参照しながら説明する。
本実施形態にかかる筐体材料は、ウエアラブル筐体材料であって、例えばウエアラブルＰＣなどのウエアラブル機器の筐体に用いられる材料である。
本実施形態のウエアラブル筐体材料は、図１に示すように、糸状の心材１と、心材１の周囲を覆う樹脂膜２とを備える。このウエアラブル筐体材料３は、心材１の周囲を樹脂膜２で覆った糸である。このため、ウエアラブル筐体材料３を、ウエアラブル筐体用糸ともいう。また、筐体材料３を、筐体用糸ともいう。なお、糸状の心材１を心材糸ともいう。
【００１４】
そして、心材１の位置は偏心しており、樹脂膜２は、心材１を挟んで一方の側に厚膜部２Ａを有し、一方の側の反対側に薄膜部２Ｂを有する。
ここでは、糸状の心材１は、断面円形で糸状の心材である。また、心材１の周囲が樹脂膜２で覆われた糸（ウエアラブル筐体材料）３も、断面が円形状になっている。
本実施形態では、樹脂膜２は、例えばポリアミド樹脂などの熱可塑性樹脂を含む。
【００１５】
熱可塑性樹脂の具体例としては、ポリエチレン、ポリプロピレン、ポリスチレン、ＡＳ樹脂（アクリロニトリルスチレン）、ＡＢＳ樹脂、ポリ塩化ビニル（塩化ビニル樹脂）、アクリル樹脂（メタクリル樹脂）、ＰＥＴ樹脂（ポリエチレンテレフタレート）、ＰＶＡ樹脂（ポリビニルアルコール）、ポリ塩化ビニリデン、ポリフッ化ビニリデン、ナイロン６（ポリアミド）、ナイロン６６（ポリアミド）、ナイロン１２（ポリアミド）、アセタール樹脂（ポリアセタール）、ポリカーボネート、ＰＢＴ樹脂（ポリブチレンテレフタレート）、ポリフェニレンスルファイド、ポリエーテルイミド、ポリスルフォン（ポリスルホン）、ポリテトラフルオロエチレン（フッ素樹脂）、ポリクロロトリフルオロエチレン（フッ素樹脂）、ポリアミドイミド、アセチルセルロース（酢酸セルロース）、ニトロセルロース（硝酸セルロース）、プロピオン酸セルロース、エチルセルロースなどを挙げることができる。
【００１６】
ここで、ポリエチレンは、記号：ＰＥ、融点（℃）：低密度ポリエチレンの場合９５℃〜１３０℃、高密度ポリエチレンの場合１２０℃〜１４０℃、耐熱温度（℃）：低密度ポリエチレンの場合７０℃〜９０℃、高密度ポリエチレンの場合９０℃〜１１０℃である。
ポリプロピレンは、記号：ＰＰ、融点（℃）：１６８℃、耐熱温度（℃）：１００℃〜１４０℃である。
【００１７】
ポリスチレンは、記号：ＰＳ、融点（℃）：１００℃、耐熱温度（℃）：７０℃〜９０℃である。
ＡＳ樹脂（アクリロニトリルスチレン）は、記号：ＳＡＮ，ＡＳ、融点（℃）：１１５℃、耐熱温度（℃）：８０℃〜１００℃である。
ＡＢＳ樹脂は、記号：ＡＢＳ、融点（℃）：耐高衝撃性ＡＢＳ樹脂の場合１００℃〜１１０℃、耐燃性ＡＢＳ樹脂の場合１００℃〜１２５℃、グラスファイバー（ＧＦ）を充填したものの場合１１０℃〜１２５℃、耐熱温度（℃）：７０℃〜１００℃である。
【００１８】
ポリ塩化ビニル（塩化ビニル樹脂）は、記号：ＰＶＣ、融点（℃）：８５℃〜２１０℃、耐熱温度（℃）：６０℃〜８０℃である。
アクリル樹脂（メタクリル樹脂）は、記号：ＰＭＭＡ、融点（℃）：９０℃〜１０５℃、耐熱温度（℃）：７０℃〜９０℃である。
ＰＥＴ樹脂（ポリエチレンテレフタレート）は、記号：ＰＥＴ、融点（℃）：２５５℃、耐熱温度（℃）：延伸フィルムの場合２００℃程度、無延伸シートの場合６０℃、耐熱ボトルの場合８５℃）である。
【００１９】
ＰＶＡ樹脂（ポリビニルアルコール）は、記号：ＰＶＡＬ、融点（℃）：２００℃、耐熱温度（℃）：４０℃〜８０℃である。
ポリ塩化ビニリデンは、記号：ＰＶＤＣ、融点（℃）：２１０℃、耐熱温度（℃）：１３０℃〜１５０℃である。
ポリフッ化ビニリデンは、記号：ＰＶＤＦ、融点（℃）：１３４℃〜１６９℃、耐熱温度（℃）：１５０℃前後である。
【００２０】
ナイロン６（ポリアミド）は、記号：ＰＡ６、融点（℃）：２２５℃、耐熱温度（℃）：８０℃〜１４０℃、エンプラである。
ナイロン６６（ポリアミド）は、記号：ＰＡ６６、融点（℃）：２６５℃、エンプラである。
ナイロン１２（ポリアミド）は、記号：ＰＡ１２、融点（℃）：１７６℃、エンプラである。
【００２１】
アセタール樹脂（ポリアセタール）は、記号：ＰＯＭ、融点（℃）：１８１℃、耐熱温度（℃）：８０℃〜１２０℃、エンプラである。
ポリカーボネートは、記号：ＰＣ、融点（℃）：１５０℃、耐熱温度（℃）：１２０℃〜１３０℃、エンプラである。
ＰＢＴ樹脂（ポリブチレンテレフタレート）は、記号：ＰＢＴ、融点（℃）：２３２℃〜２６７℃、耐熱温度（℃）：６０℃〜１４０℃、エンプラである。
【００２２】
ポリフェニレンスルファイドは、記号：ＰＰＳ、融点（℃）：２９０℃、耐熱温度（℃）：２２０℃〜２４０℃前後、スーパーエンプラである。
ポリエーテルイミドは、記号：ＰＥＩ、融点（℃）：２１５℃〜２１７℃、耐熱温度（℃）：１７０℃前後、スーパーエンプラである。
ポリスルフォン（ポリスルホン）は、記号：ＰＳＦ，ＰＳＵ、融点（℃）：２００℃、耐熱温度（℃）：１５０℃、スーパーエンプラである。
【００２３】
ポリテトラフルオロエチレン（フッ素樹脂）は、記号：ＰＴＦＥ、融点（℃）：３２７℃、耐熱温度（℃）：２６０℃、スーパーエンプラである。
ポリクロロトリフルオロエチレン（フッ素樹脂）は、記号：ＰＣＴＦＥ、融点（℃）：２２０℃、耐熱温度（℃）：１２０℃前後、スーパーエンプラである。
ポリアミドイミドは、記号：ＰＡＩ、融点（℃）：３００℃、耐熱温度（℃）：２７５℃前後、スーパーエンプラである。
【００２４】
アセチルセルロース（酢酸セルロース）は、記号：ＣＡ、融点（℃）：２３０℃、繊維素系）である。
ニトロセルロース（硝酸セルロース）は、記号：ＣＮ、融点（℃）：１７１℃、繊維素系）である。
プロピオン酸セルロースは、記号：ＣＰ、融点（℃）：１９０℃付近、繊維素系である。
【００２５】
エチルセルロースは、記号：ＥＣ、融点（℃）：１３５℃〜２４０℃、繊維素系である。
また、例えば、図２に示すように、樹脂膜２の薄膜部２Ｂは、第１熱可塑性樹脂２Ｘからなり、樹脂膜２の厚膜部２Ａは、第１熱可塑性樹脂２Ｘと第１熱可塑性樹脂２Ｘよりも融点の高い第２熱可塑性樹脂２Ｙ又は熱硬化性樹脂２Ｚとからなるものとしても良い。
【００２６】
なお、第１熱可塑性樹脂２Ｘと第２熱可塑性樹脂２Ｙは、同じ系の樹脂であっても良いし、異なる系の樹脂であっても良い。
具体的には、第１熱可塑性樹脂２Ｘには、上述の例示した熱可塑性樹脂を用いれば良い。
また、第２熱可塑性樹脂２Ｙには、上述の熱可塑性樹脂の例示の中から、第１熱可塑性樹脂に用いるものよりも融点の高いものを用いれば良い。
【００２７】
このように、第１熱可塑性樹脂２Ｘ及び第１熱可塑性樹脂２Ｘよりも融点の高い第２熱可塑性樹脂２Ｙとして用いるものの組合せを、上述の熱可塑性樹脂の例示の中から選択して用いれば良い。
また、熱硬化性樹脂２Ｚには、以下に例示するものを用いれば良い。
熱硬化性樹脂の具体例としては、ポリイミド樹脂、フェノール樹脂、ユリア樹脂、メラミン樹脂、不飽和ポリエステル、ポリウレタン（ウレタン樹脂）、アリル樹脂（ジアリルフタレート）、シリコン樹脂（シリコーン）、エポキシ樹脂、フラン樹脂（フラン−ホルムアルデヒド樹脂）などを挙げることができる。
【００２８】
ここで、ポリイミド樹脂は、記号：ＰＩ、耐熱温度（℃）：５００℃以上、スーパーエンプラである。
フェノール樹脂は、記号：ＰＦ、耐熱温度（℃）：１５０℃である。
ユリア樹脂は、記号：ＵＦ、耐熱温度（℃）：９０℃である。
メラミン樹脂は、記号：ＭＦ、耐熱温度（℃）：１１０℃〜１３０℃である。
【００２９】
不飽和ポリエステルは、記号：ＵＰ、耐熱温度（℃）：１３０℃〜１５０℃である。
ポリウレタン（ウレタン樹脂）は、記号：ＰＵ、耐熱温度（℃）：９０℃〜１３０℃である。
アリル樹脂（ジアリルフタレート）は、記号：ＰＤＡＰ、耐熱温度（℃）：２７０℃前後である。
【００３０】
シリコン樹脂（シリコーン）は、記号：ＳＩ、融点（℃）：３００℃前後、耐熱温度（℃）：２００℃以上、条件により４００℃、一般に常用温度は−６５℃〜３１５℃程度である。
エポキシ樹脂は、記号：ＥＰ、耐熱温度（℃）：１５０℃〜２００℃である。
フラン樹脂（フラン−ホルムアルデヒド樹脂）は、記号：ＦＦ、耐熱温度（℃）：２００℃前後である。
【００３１】
また、本実施形態では、心材１は、炭素繊維（カーボンファイバ（ＣＦ））、無機系繊維［例えばガラスファイバ（ＧＦ）、セラミックファイバなど］、有機系繊維（樹脂系繊維；例えば上述の例示した熱可塑性樹脂や熱硬化性樹脂）又は金属繊維（例えば銅などの金属繊維）からなる。なお、繊維からなる糸状の心材を、線材又は繊維糸ともいう。
例えば、心材１は、炭素繊維、無機系繊維、有機系繊維又は金属繊維の繊維束からなるものとすれば良い。また、例えば、心材１は、炭素繊維、無機系繊維、有機系繊維若しくは金属繊維のより線（より線糸）、又は、炭素繊維、無機系繊維、有機系繊維及び金属繊維の少なくとも２つを混合した混合より線（混合より線糸）からなるものとしても良い。
【００３２】
このように、本実施形態では、ウエアラブル筐体材料３を、繊維からなる硬質な心材１の周囲を樹脂膜２で覆った構造を有する糸としている。これを、ＦＲＰ糸ともいう。
次に、このように構成される筐体材料（ウエアラブル筐体材料）の製造方法について説明する。
本実施形態では、筐体材料の製造方法は、糸状の心材１の周囲を樹脂膜２で覆う工程を含む。
【００３３】
そして、樹脂膜２で覆う工程において、心材１の位置が偏心し、樹脂膜２が、心材１を挟んで一方の側に厚膜部２Ａを有し、一方の側の反対側に薄膜部２Ｂを有するように、樹脂膜２で糸状の心材１の周囲を覆う（例えば図１参照）。
例えば、樹脂膜２で覆う工程において、第１熱可塑性樹脂２Ｘを溶融状態とし、糸状の心材１とともに第１熱可塑性樹脂２Ｘよりも融点の高い第２熱可塑性樹脂２Ｙ又は熱硬化性樹脂２Ｚを走行させて、糸状の心材１及び第２熱可塑性樹脂２Ｙ又は熱硬化性樹脂２Ｚの周囲を第１熱可塑性樹脂２Ｘで覆って、薄膜部２Ｂが第１熱可塑性樹脂２Ｘからなり、厚膜部２Ａが第１熱可塑性樹脂２Ｘ及び第２熱可塑性樹脂２Ｙ又は熱硬化性樹脂２Ｚからなる樹脂膜２で糸状の心材１の周囲を覆うようにすれば良い（例えば図２参照）。
【００３４】
具体的には、押出成形機のノズル部を通過するように、糸状の心材１とともに第１熱可塑性樹脂２Ｘよりも融点の高い第２熱可塑性樹脂２Ｙ又は熱硬化性樹脂２Ｚを走行させながら、溶融状態の第１熱可塑性樹脂２Ｘを供給し、その後に冷却・硬化させることで、薄膜部２Ｂが第１熱可塑性樹脂２Ｘからなり、厚膜部２Ａが第１熱可塑性樹脂２Ｘ及び第２熱可塑性樹脂２Ｙ又は熱硬化性樹脂２Ｚからなる樹脂膜２で糸状の心材１の周囲を覆うようにすれば良い。
【００３５】
このようにして、樹脂の溶融コート時に、心材１の片側に融点の高い第２熱可塑性樹脂２Ｙ又は熱硬化性樹脂２Ｚが配置されるようにし、融点の高い第２熱可塑性樹脂２Ｙ又は熱硬化性樹脂２Ｚを心材１と同時に引き出すことで、樹脂膜２の厚さを変化させた部分（変肉部）を形成することができる。
これにより、硬質な心材１を溶融した樹脂でコートし、心材１の位置を中心から偏らせて樹脂膜２の厚さを変化（変肉）させた糸構造（ＦＲＰ糸構造）が得られる。
【００３６】
なお、これに限られるものではなく、溶融状態で貯留された樹脂槽の中を、糸状の心材１とともに第１熱可塑性樹脂２Ｘよりも融点の高い第２熱可塑性樹脂２Ｙ又は熱硬化性樹脂２Ｚを走行させ、その後に冷却・硬化させることで、薄膜部２Ｂが第１熱可塑性樹脂２Ｘからなり、厚膜部２Ａが第１熱可塑性樹脂２Ｘ及び第２熱可塑性樹脂２Ｙ又は熱硬化性樹脂２Ｚからなる樹脂膜２で糸状の心材１の周囲を覆うようにしても良い。
【００３７】
また、押出成形機のノズル部から心材１を曲げながら引き出すなどの他の方法で、心材１の位置が偏心し、樹脂膜２が、心材１を挟んで一方の側に厚膜部２Ａを有し、一方の側の反対側に薄膜部２Ｂを有するように、樹脂膜２で糸状の心材１の周囲を覆うようにしても良い。
ところで、本実施形態にかかるウエアラブル筐体は、例えば図３に示すように、上述のように構成される筐体材料（ウエアラブル筐体材料）３で編まれた編み部４と、編み部４に設けられ、電子部品６を搭載する部品搭載部５とを備える。
【００３８】
本実施形態では、樹脂膜２は、熱可塑性樹脂２Ｘ（２Ｙ）を含み、部品搭載部５は、熱可塑性樹脂２Ｘ（２Ｙ）が平板状に成形された部分である。
なお、部品搭載部５を、硬化部、台座部、機器本体部、ＦＲＰ部ともいう。また、編み部４の部品搭載部５以外の部分を、柔軟部、人体取付部ともいう。
次に、このように構成されるウエアラブル筐体７の製造方法について説明する。
【００３９】
本実施形態では、ウエアラブル筐体７の製造方法は、上述のように構成される筐体材料（ウエアラブル筐体材料；ここでは糸）３を編んで編み部４を形成する工程と、編み部４に、電子部品６を搭載する部品搭載部５を設ける工程とを含む（例えば図３参照）。
本実施形態では、樹脂膜２は、熱可塑性樹脂２Ｘ（２Ｙ）を含み、部品搭載部５を設ける工程において、編み部４を部分的に加熱及び加圧して熱可塑性樹脂２Ｘ（２Ｙ）を平板状に成形し、編み部４に部品搭載部５を設ける。
【００４０】
そして、本実施形態では、図４に示すように、編み部４を形成する工程において、編み針８で筐体材料としての糸３を編む際に、編み針８を糸３の薄膜部２Ｂに接触させて引っ掛けて糸３を引き出す。つまり、筐体材料としての糸（ＦＲＰ糸）３を編み針８で引き出す際に、編み針８を糸３の薄膜部２Ｂ（樹脂膜２の薄肉部）に接触させて引っ掛けて、編み針８で糸３を編む。
【００４１】
このように、編み針８と糸３の接触部を樹脂膜２の薄肉部２Ｂにすることで、編み針８で引き出される糸３の外周部が樹脂膜２の厚肉部２Ａになり、外周部の硬さが増加するため、糸３のつぶれや断裂を防止することができる。
なお、樹脂膜２は、熱可塑性樹脂以外の樹脂（例えば上述の例示した熱硬化性樹脂など）からなるものとしても良いが、その場合、部品搭載部５となる部分に別に樹脂を塗って硬くして平板状の部分を形成するなど、部品搭載部５を設ける工程として、上述の加熱・加圧工程以外の工程を行なうことになる。
【００４２】
ところで、上述のようにしているのは、以下の理由による。
例えば、ウエアラブル機器（例えばウエアラブルＰＣ）は、主にベースの衣類、サポータ等、支持の無い生地面（綿、麻、化繊、革材等）と、電子部品（外部機器）を取り付けるための部分とからなる。
これに、硬質な心材を樹脂糸のより糸もしくはリリアン編みで保護した糸（ＦＲＰ糸）を用いて作製した編物を用いる場合、樹脂糸（繊維束）から硬質な心材が針状に飛び出し、人体へ刺さるおそれがある。
【００４３】
このような心材の飛び出しを防止するために、樹脂を溶融して心材にコートした糸を用いて作製した編物を用いることが考えられる。
しかしながら、樹脂を溶融して心材にコートした糸（ＦＲＰ糸）を用いて編物を作製した場合、緻密に（例えば１０ゲージ）編むと、編み針で糸を引っ掛けて引き出す際に、心材が開繊し、糸がつぶれ、編み目がとんで、編み目を乱すことがあることがわかった。
【００４４】
また、さらに緻密に（例えば１５ゲージ）編むと、糸が曲げで断裂し、内部の心材が飛び出すことがあることがわかった（例えば図５参照）。
なお、樹脂の厚さを厚くすると、緻密に編むことが難しくなり、また、編み針がはずれやすくなり、編み目がとんだりすることになる。
そこで、上述のように、樹脂コートを変肉させた糸（ＦＲＰ糸）を用い、外周部に樹脂コートの肉厚部を配置して編むことで、緻密に編んだ際に生じる編み目のとびや断裂による心材の飛びだしを抑制できるようにしている。これにより、例えば自動編み機での製造が可能となり、コスト及び量産性に優れたものとなる。
【００４５】
したがって、本実施形態にかかる筐体材料及びその製造方法、ウエアラブル筐体及びその製造方法は、例えば緻密に編む場合であっても、編み目のとびや心材の飛び出しを抑制できるという効果を有する。これにより、緻密に編むことが可能となるため、編物を複数枚重ねる必要がなくなり、筐体の軽量化を図ることが可能となる。
実際に、上述の実施形態のものとして、ＣＦ糸（１Ｋ）を変肉形状のＰＡ（ポリアミド）樹脂膜で覆った糸（φ０．３５ｍｍ）を用い、編み条件天竺スムース、１５ゲージで、編物（ＣＦＲＴＰ材からなる編物）を作製した。
【００４６】
また、φ５０ｍｍの金型及び高温プレスを用い、プレス温度２１０℃、圧力５ＭＰａ、時間５ｍｉｎ、取り出し温度８０℃のプレス条件でプリフォームして、編物に硬化部（部品搭載部）を形成した。
そして、編み及びプレス後、外観を確認したところ、糸のつぶれ、編みの目飛び及び断線は確認されなかった。また、プリフォームした編物のＣＦ糸の飛び出し及び亀裂等の欠陥は確認されなかった。
【００４７】
これに対し、比較例として、ＣＦ糸（１Ｋ）にＰＡ樹脂をコートした糸（φ０．５ｍｍ）を用い、編み条件天竺スムース、１０及び１５ゲージで、編物（ＣＦＲＴＰ材からなる編物）を作製し、編み及びプレス後、外観を確認した結果、１０ゲージでは編みの糸とびが生じ、１５ゲージでは心材の断裂部が被覆樹脂から飛び出ていることが確認された。
なお、上述の実施形態では、筐体材料をウエアラブル機器の筐体材料として用いる場合を例に挙げて説明しているが、これに限られるものではなく、上述の実施形態の筐体材料は、例えばスマートフォンやタブレットなどのモバイル機器の筐体を、編物を基材として作製されるＦＲＰ成形体とする場合には、モバイル機器の筐体材料として用いることもできる。この場合、上述の実施形態の筐体材料としての糸を編んで編物を作製し、加熱・加圧し、冷却硬化させて、モバイル機器の筐体として用いられるＦＲＰ成形体が作製されることになる。
【００４８】
なお、本発明は、上述した実施形態に記載した構成に限定されるものではなく、本発明の趣旨を逸脱しない範囲で種々変形することが可能である。
以下、上述の実施形態に関し、更に、付記を開示する。
（付記１）
糸状の心材と、
前記心材の周囲を覆う樹脂膜とを備え、
前記心材の位置は偏心しており、前記樹脂膜は、前記心材を挟んで一方の側に厚膜部を有し、前記一方の側の反対側に薄膜部を有することを特徴とする筐体材料。
【００４９】
（付記２）
前記樹脂膜は、熱可塑性樹脂を含むことを特徴とする、付記１に記載の筐体材料。
（付記３）
前記樹脂膜の前記薄膜部は、第１熱可塑性樹脂からなり、
前記樹脂膜の前記厚膜部は、前記第１熱可塑性樹脂と前記第１熱可塑性樹脂よりも融点の高い第２熱可塑性樹脂又は熱硬化性樹脂とからなることを特徴とする、付記１又は２に記載の筐体材料。
【００５０】
（付記４）
前記心材は、炭素繊維、無機系繊維、有機系繊維又は金属繊維からなることを特徴とする、付記１〜３のいずれか１項に記載の筐体材料。
（付記５）
前記心材は、炭素繊維、無機系繊維、有機系繊維又は金属繊維の繊維束からなることを特徴とする、付記１〜３のいずれか１項に記載の筐体材料。
【００５１】
（付記６）
前記心材は、炭素繊維、無機系繊維、有機系繊維若しくは金属繊維のより線、又は、炭素繊維、無機系繊維、有機系繊維及び金属繊維の少なくとも２つを混合した混合より線からなることを特徴とする、付記１〜３のいずれか１項に記載の筐体材料。
（付記７）
糸状の心材と、前記心材の周囲を覆う樹脂膜とを備え、前記心材の位置は偏心しており、前記樹脂膜が、前記心材を挟んで一方の側に厚膜部を有し、前記一方の側の反対側に薄膜部を有する筐体材料で編まれた編み部と、
前記編み部に設けられ、電子部品を搭載する部品搭載部とを備えることを特徴とするウエアラブル筐体。
【００５２】
（付記８）
前記樹脂膜は、熱可塑性樹脂を含み、
前記部品搭載部は、前記熱可塑性樹脂が平板状に成形された部分であることを特徴とする、付記７に記載のウエアラブル筐体。
（付記９）
前記樹脂膜の前記薄膜部は、第１熱可塑性樹脂からなり、
前記樹脂膜の前記厚膜部は、前記第１熱可塑性樹脂と前記第１熱可塑性樹脂よりも融点の高い第２熱可塑性樹脂又は熱硬化性樹脂とからなることを特徴とする、付記７又は８に記載のウエアラブル筐体。
【００５３】
（付記１０）
前記心材は、炭素繊維、無機系繊維、有機系繊維又は金属繊維からなることを特徴とする、付記７〜９のいずれか１項に記載のウエアラブル筐体。
（付記１１）
前記心材は、炭素繊維、無機系繊維、有機系繊維又は金属繊維の繊維束からなることを特徴とする、付記７〜９のいずれか１項に記載のウエアラブル筐体。
【００５４】
（付記１２）
前記心材は、炭素繊維、無機系繊維、有機系繊維若しくは金属繊維のより線、又は、炭素繊維、無機系繊維、有機系繊維及び金属繊維の少なくとも２つを混合した混合より線からなることを特徴とする、付記７〜９のいずれか１項に記載のウエアラブル筐体。
（付記１３）
糸状の心材の周囲を樹脂膜で覆う工程を含み、
前記樹脂膜で覆う工程において、前記心材の位置が偏心し、前記樹脂膜が、前記心材を挟んで一方の側に厚膜部を有し、前記一方の側の反対側に薄膜部を有するように、樹脂膜で前記糸状の心材の周囲を覆うことを特徴とする筐体材料の製造方法。
【００５５】
（付記１４）
前記樹脂膜で覆う工程において、第１熱可塑性樹脂を溶融状態とし、前記糸状の心材とともに前記第１熱可塑性樹脂よりも融点の高い第２熱可塑性樹脂又は熱硬化性樹脂を走行させて、前記糸状の心材及び前記第２熱可塑性樹脂又は熱硬化性樹脂の周囲を前記第１熱可塑性樹脂で覆って、前記薄膜部が前記第１熱可塑性樹脂からなり、前記厚膜部が前記第１熱可塑性樹脂及び前記第２熱可塑性樹脂又は熱硬化性樹脂からなる前記樹脂膜で前記糸状の心材の周囲を覆うことを特徴とする、付記１３に記載の筐体材料の製造方法。
【００５６】
（付記１５）
糸状の心材と、前記心材の周囲を覆う樹脂膜とを備え、前記心材の位置は偏心しており、前記樹脂膜が、前記心材を挟んで一方の側に厚膜部を有し、前記一方の側の反対側に薄膜部を有する筐体材料を編んで編み部を形成する工程と、
前記編み部に、電子部品を搭載する部品搭載部を設ける工程とを含むことを特徴とするウエアラブル筐体の製造方法。
【００５７】
（付記１６）
前記樹脂膜は、熱可塑性樹脂を含み、
前記部品搭載部を設ける工程において、前記編み部を部分的に加熱及び加圧して前記熱可塑性樹脂を平板状に成形し、前記編み部に前記部品搭載部を設けることを特徴とする、付記１５に記載のウエアラブル筐体の製造方法。
【００５８】
（付記１７）
前記編み部を形成する工程において、編み針で前記筐体材料を編む際に、前記編み針を前記薄膜部に接触させて前記筐体材料を引き出すことを特徴とする、付記１５又は１６に記載のウエアラブル筐体の製造方法。
【符号の説明】
【００５９】
１  糸状の心材
２  樹脂膜
２Ａ  厚膜部
２Ｂ  薄膜部
２Ｘ  第１熱可塑性樹脂
２Ｙ  第２熱可塑性樹脂
２Ｚ  熱硬化性樹脂
３  ウエアラブル筐体材料（筐体材料、糸）
４  編み部
５  部品搭載部
６  電子部品
７  ウエアラブル筐体
８  編み針
【図１】
2018040067.tif 000003
【図２】
2018040067.tif 000004
【図３】
2018040067.tif 000005
【図４】
2018040067.tif 000006
【図５】
2018040067.tif 000007